(57)【要約】      （修正有）【課題】磁石の磁気性能の均一性、プロセスの収率を向上し、磁気リング以外の、平板状及び円弧状のような他の形状の磁石にも適用可能な熱変形磁石の製造方法を提供する。【解決手段】ホットプレスステップにおいて、急冷粉にホットプレスを実施することによりプレフォームを得ることと、熱変形ステップにおいて、前記プレフォームに熱変形を実施することにより熱変形磁石を得ることと、を含み、互いに相対的に移動する２つの押出ヘッド２、３を用いて、前記プレフォームを押出ヘッド３に位置する１つ以上の送出口を介して押出成形する。【選択図】図３
2017126751.tif 000002
【特許請求の範囲】
【請求項１】
熱変形磁石を製造する方法であって、
ホットプレスステップにおいて、急冷粉にホットプレスを実施することによりプレフォームを得ることと、
熱変形ステップにおいて、前記プレフォームに熱変形を実施することにより熱変形磁石を得ることと、を含み、
互いに相対的に移動する２つの押出ヘッドを用いて、前記プレフォームを前記押出ヘッドに位置する１つ以上の送出口を介して押出成形する方法。
【請求項２】
ホットプレスステップにおいて、６００〜７５０℃の温度下、５０〜２００ＭＰａの圧力で前記急冷粉にホットプレスを実施する、ことを特徴とする請求項１記載の方法。
【請求項３】
熱変形ステップにおいて、７５０〜９５０℃の温度下、５０〜２００ＭＰａの圧力で前記プレフォームに熱変形を実施する、ことを特徴とする請求項１又は２記載の方法。
【請求項４】
ホットプレスステップと熱変形ステップとが互いに接して実施され、ホットプレスステップに用いられる押出ヘッドは、熱変形ステップに用いられる金型の内壁の一部として用いられる、ことを特徴とする請求項１から３のいずれか１項記載の方法。
【請求項５】
２つの前記押出ヘッドの一つに送出口を有する、ことを特徴とする請求項１から４のいずれか１項記載の方法。
【請求項６】
２つの前記押出ヘッドに何れも送出口を有する、ことを特徴とする請求項１から４のいずれか１項記載の方法。
【請求項７】
２つの前記押出ヘッドのうちの一つは移動して押出を実施しており、もう一つは静止している、ことを特徴とする請求項１から６のいずれか１項記載の方法。
【請求項８】
２つの前記押出ヘッドのうちの一つは送出口を有しており、かつ移動して押出を実施しており、もう一つは送出口を有しておらず、かつ静止している、ことを特徴とする請求項７記載の方法。
【請求項９】
２つの前記押出ヘッドは何れも移動して押出を実施する、ことを特徴とする請求項１から６のいずれか１項記載の方法。
【請求項１０】
２つの前記押出ヘッドは何れも送出口を有しており、かつ移動して押出を実施する、ことを特徴とする請求項９記載の方法。
【請求項１１】
熱変形磁石を製造する機器であって、
急冷粉にホットプレスを実施することによりプレフォームを得るホットプレス装置と、
前記プレフォームに熱変形を実施することにより熱変形磁石を得る熱変形装置と、を含み、
当該熱変形装置は、互いに相対的に移動する２つの押出ヘッドを有しており、前記押出ヘッドに１つ以上の送出口を有しており、２つの前記押出ヘッドを用いて前記プレフォームを、前記送出口を介して押出成形する機器。
【請求項１２】
前記ホットプレス装置は、６００〜７５０℃の温度下、５０〜２００ＭＰａの圧力で前記急冷粉にホットプレスを実施する、ことを特徴とする請求項１１記載の機器。
【請求項１３】
前記熱変形装置は、７５０〜９５０℃の温度下、５０〜２００ＭＰａの圧力で前記プレフォームに熱変形を実施する、ことを特徴とする請求項１１又は１２記載の機器。
【請求項１４】
前記ホットプレス装置と前記熱変形装置とが互いに接され、前記ホットプレス装置の押出ヘッドは、前記熱変形装置の金型の内壁の一部として用いられる、ことを特徴とする請求項１１から１３のいずれか１項記載の機器。
【請求項１５】
２つの前記押出ヘッドの一つに送出口を有する、ことを特徴とする請求項１１から１４のいずれか１項記載の機器。
【請求項１６】
２つの前記押出ヘッドに何れも送出口を有する、ことを特徴とする請求項１１から１４のいずれか１項記載の機器。
【請求項１７】
２つの前記押出ヘッドのうちの一つは移動して押出を実施しており、もう一つは静止している、ことを特徴とする請求項１１から１６のいずれか１項記載の機器。
【請求項１８】
２つの前記押出ヘッドのうちの一つは送出口を有しており、かつ移動して押出を実施しており、もう一つは送出口を有しておらず、かつ静止している、ことを特徴とする請求項１７記載の機器。
【請求項１９】
２つの前記押出ヘッドは何れも移動して押出を実施する、ことを特徴とする請求項１１から１６のいずれか１項記載の機器。
【請求項２０】
２つの前記押出ヘッドは何れも送出口を有しており、かつ移動して押出を実施する、ことを特徴とする請求項１９記載の機器。
【発明の詳細な説明】
【技術分野】
【０００１】
本発明は、熱変形磁石の製造方法及び機器に関する。
【背景技術】
【０００２】
Ｆｅ−Ｂ系希土類永久磁石が家庭電気器具、電動工具、風力発電、電気自動車／ハイブリッド自動車等の分野に広く用いられている。焼結磁石及びボンド磁石と比べて、熱変形するＦｅ−Ｂ系希土類磁石は、磁気異方性、Ｄｙ及びＴｂ等の重希土類元素を含まないか又は低い含有量で含み、ニアネットシェイプのプロセス製造等の利点で、ますます注目されている。
【０００３】
従来の熱変形プロセスには、型打ち、押出成形及びロール圧縮等を含んでいるが、製造される磁石の磁気性能の均一性が悪く、プロセスの収率が低く、連続的にホットプレスするプロセス及び機器を開発する必要があり、従来の製品の形状が主に磁気リングであるが、平板状及び円弧状のような他の形状の磁石の製造プロセスがまだまとまっていないという問題が依然として存在する。
【発明の概要】
【発明が解決しようとする課題】
【０００４】
本発明の目的は、従来技術における上述の課題を解決することにある。
【０００５】
当該目的は、熱変形磁石を製造する方法により実現されるものであり、当該方法は、ホットプレスステップにおいて、急冷粉にホットプレスを実施することによりプレフォームを得ることと、熱変形ステップにおいて、前記プレフオームに熱変形を実施することにより熱変形磁石を得ることとを含み、２つの互いに相対的に移動する押出ヘッドにより、前記プレフォームを、前記押出ヘッドに位置する１つ以上の送出口を介して押出成形する。
【０００６】
一方、当該目的は、熱変形磁石を製造する機器により実現されるものであり、当該機器は、急冷粉にホットプレスを実施することによりプレフォームを得るホットプレス装置と、前記プレフォームに熱変形を実施することにより熱変形磁石を得る熱変形装置と、を含み、当該熱変形装置は、２つの互いに相対的に移動する押出ヘッドを有しており、前記押出ヘッドには１つ以上の送出口を有しており、２つの前記押出ヘッドにより、前記プレフォームを、前記送出口を介して押出成形する。
【０００７】
以下、図を参照しながら本発明の各方面をより詳細に説明する。
【図面の簡単な説明】
【０００８】
【図１】本発明の一実施形態に係るホットプレス金型ａ）、熱変形押出ヘッドｂ）及び熱変形磁石ｃ）を示す実物写真である。
【図２】図１ｃ）に示す磁石の両面上のＸ線回折（ＸＲＤ）スペクトルを示す図である。
【図３】本発明の他の実施形態に係るホットプレス及び熱変形プロセスを示す概略図である。
【図４】本発明の他の実施形態に係るホットプレス及び熱変形プロセスを示す概略図である。
【図５】本発明の他の実施形態に係るホットプレス及び熱変形プロセスを示す概略図である。
【図６】本発明の他の実施形態に係るホットプレス及び熱変形プロセスを示す概略図である。
【発明を実施するための形態】
【０００９】
特に説明されない限り、本願で言及した全ての刊行物、特許出願、特許及び他の参考文献は、引用されることによって、全体が本出願に組み込まれ、全体が本出願に提示されることに相当する。
【００１０】
本出願で使用される全ての技術的用語及び科学的用語は、特に定義されない限り、本発明が属する技術分野の当業者にとって一般に理解されるのと同じ意味を有する。矛盾する場合には、本明細書に含まれる定義に準する。
【００１１】
ある量、濃度、或いは、他の値又はパラメータを範囲、好適な範囲、又は好適な数値の上限及び好適な数値の下限の形式で示す場合には、任意の一対の、範囲の上限或いは好適な数値と、任意の範囲の下限或いは好適な数値範囲とを組み合わせる何れかの範囲が具体的に開示されていることに相当すると理解すべきであり、該範囲が具体的に開示されているか否かを考慮しない。本文に挙げられている数値範囲は、特に指定されない限り、範囲の端点、当該範囲内の全ての整数及び分数を含むことを意図している。
【００１２】
本発明は、熱変形磁石を製造する方法に関し、当該方法は、ホットプレスステップにおいて、急冷粉にホットプレスを実施することによりプレフォームを得ることと、熱変形ステップにおいて、前記プレフォームに熱変形を実施することにより熱変形磁石を得ることとを含み、２つの互いに相対的に移動する押出ヘッドにより、前記プレフォームを、前記押出ヘッドに位置する１つ以上の送出口を介して押出成形する。
【００１３】
急冷粉
本発明に係る方法に用いられる急冷粉としては、特に限定されず、例えばメルト・急冷法により急冷帯を得た後、急冷帯を粉砕して急冷粉を得ることができる。市販されている急冷粉、例えばMagnequench（天津）株式会社から購入したＭＱＵ等のシリーズの磁性粉を用いることもできる。本発明係る方法に用いられる急冷粉は、ナノオーダーの結晶粒サイズを有してもよく、非晶質状態であってもよく、かつ熱変形ステップの中に結晶化する。
【００１４】
本発明係る方法に用いられる急冷粉の合金組成については、特に限定されず、例えばＲＥ2Ｆｅ14Ｂ単相合金を用いてもよく、ここで、ＲＥは、Ｎｄ又は他の希土類元素又はこれらの組み合わせを代表し、二相合金を用いてもよく、前記二相合金は、例えばＲＥ2Ｆｅ14Ｂ相及びリッチＲＥ相からなる、又はＲＥ2Ｆｅ14Ｂ相及び軟磁性相からなる。
【００１５】
ホットプレスステップ
本発明の方法に係る一実施形態において、ホットプレスステップにおいて、６００〜７５０℃のホットプレス温度下で、５０〜２００ＭＰａの圧力で前記急冷粉にホットプレスを実施する。
【００１６】
前記ホットプレスステップに用いられる保護雰囲気については、特に限定されず、例えば加熱する前に真空にすることができ、例えば１×１０-1Ｐａ未満、好ましくは６×１０-2Ｐａ未満である。前記ホットプレスステップに用いられる昇温速度については、特に限定されず、例えば５０〜２００℃／ｍｉｎであることが可能となり、好ましくは約１００℃／ｍｉｎである。予め定めたホットプレス温度に達した後、保温を適切に行うことができる。前記ホットプレスステップに用いられる保温時間については、特に限定されず、例えば０〜１２０秒間であることが可能となり、好ましくは約１分間である。プレフォームは、長方形であってもよく、円柱体であってもよく、又は他の形状の断面を有する柱状体であってもよい。
【００１７】
ホットプレスステップと熱変形ステップとが互いに接して実施される場合、前記ホットプレスステップにおいて、予め定めた保温時間に達した後、プレフォームを変形ステップに直接送り込む。
【００１８】
ホットプレスステップと熱変形ステップとが互いに離間して実施される場合、前記ホットプレスステップにおいて、予め定めた保温時間に達した後、加熱を停止し、圧力をアンローディングし、プレフォームを自然に冷却させ、好ましくは不活性ガス、例えばＡｒ或いはＮ２で冷却する。温度が２００℃よりも低くした後、プレフォームを取り出し、その後、熱変形ステップに送り込む。
【００１９】
熱変形ステップ
本発明の方法に係る他の実施形態において、熱変形ステップにおいて、７５０〜９５０℃の熱変形温度下、５０〜２００ＭＰａの圧力で前記プレフォームに熱変形を実施する。
【００２０】
前記熱変形ステップに用いられる保護雰囲気については、特に限定されず、例えば加熱する前に真空にすることができ、例えば１×１０-1Ｐａ未満、好ましくは６×１０-2Ｐａ未満であり、その後、不活性ガス、例えばＡｒを充填する。前記熱変形ステップに用いられる昇温速度については、特に限定されず、例えば５０〜２００℃／ｍｉｎであることが可能となり、好ましくは約１００℃／ｍｉｎである。予め定めた熱変形温度に達した後、保温することなく、直接熱変形を行ってもよく、保温を適切に行ってもよい。前記熱変形ステップに用いられる保温時間については、特に限定されず、例えば２〜４分間であることが可能となり、好ましくは約３分間である。予め定めた保温時間に達した後、熱変形の実施を開始する。
【００２１】
本発明の方法に係る他の実施形態において、ホットプレスステップと熱変形ステップとが互いに接して実施され、ホットプレスステップに用いられる押出ヘッドは、熱変形ステップに用いられる金型の内壁の一部として用いられている。
【００２２】
ホットプレスステップと熱変形ステップとが互いに接して実施される場合は、ホットプレスステップと熱変形ステップとが、それぞれホットプレス温度及び熱変形温度下で実施される。具体的には、ホットプレスステップに用いられるホットプレス金型と、熱変形ステップに用いられる熱変形金型とが互いに接されているが、ホットプレス金型は、ホットプレス温度でホットプレスを実施しており、熱変形金型は、熱変形温度で熱変形を実施する。
【００２３】
本発明の方法に係る他の実施形態において、２つの前記押出ヘッドのうちの一つには送出口を有している。具体的には、２つの前記押出ヘッドでは、１つは送出口を有しており、もう一つは送出口を有していない。
【００２４】
本発明の方法に係る他の実施形態において、２つの前記押出ヘッドには何れも送出口を有している。
【００２５】
本発明の方法に係る他の実施形態において、２つの前記押出ヘッドのうちの一つは移動して押出を実施しており、もう一つは静止している。
【００２６】
本発明の方法に係る他の実施形態において、２つの前記押出ヘッドのうちの一つは送出口を有しており、かつ移動して押出を実施しており、もう一つは送出口を有しておらず、かつ静止している。
【００２７】
本発明の方法に係る他の実施形態において、２つの前記押出ヘッドは何れも移動して押出を実施する。
【００２８】
本発明の方法に係る他の実施形態において、２つの前記押出ヘッドは何れも送出口を有しており、かつ移動して押出を実施する。
【００２９】
本発明の方法に係る他の実施形態において、前記送出口は、形状を自在に設計可能な断面、例えば矩形又は弧状の断面を有している。
【００３０】
一方、本発明は、さらに、熱変形磁石を製造する機器に関し、当該機器は、急冷粉にホットプレスを実施することによりプレフォームを得るホットプレス装置と、前記プレフォームに熱変形を実施することにより熱変形磁石を得る熱変形装置とを含み、当該熱変形装置は、互いに相対的に移動する２つの押出ヘッドを有しており、前記押出ヘッドには１つ以上の送出口を有しており、２つの前記押出ヘッドにより前記プレフォームを、前記送出口を介して押出成形する。
【００３１】
急冷粉
本発明に係る機器に用いられる急冷粉については、特に限定されず、例えばメルト・急冷法により急冷帯を得た後、急冷帯を粉砕して急冷粉を得ることができる。市販されている急冷粉、例えばMagnequench（天津）株式会社から購入したＭＱＵ等のシリーズの磁性粉を用いることもできる。本発明に係る機器に用いられる急冷粉は、ナノオーダーの結晶粒サイズを有してもよく、非晶質状態であってもよく、かつ熱変形装置に結晶化する。
【００３２】
本発明に係る機器に用いられる急冷粉の合金組成については、特に限定されず、例えばＲＥ2Ｆｅ14Ｂ単相合金を用いてもよく、ここで、ＲＥは、Ｎｄ又は他の希土類元素又はこれらの組み合わせを代表し、二相合金を用いてもよく、前記二相合金は、例えばＲＥ2Ｆｅ14Ｂ相及びリッチＲＥ相からなる、又はＲＥ2Ｆｅ14Ｂ相及び軟磁性相からなる。
【００３３】
ホットプレス装置
本発明の機器に係る一実施形態において、前記ホットプレス装置は、６００〜７５０℃のホットプレス温度下、５０〜２００ＭＰａの圧力で前記急冷粉にホットプレスを実施する。
【００３４】
前記ホットプレス装置に用いられる保護雰囲気については、特に限定されず、例えば加熱する前に真空にすることができ、例えば１×１０-1Ｐａ未満、好ましくは６×１０-2Ｐａ未満である。前記ホットプレス装置に用いられる昇温速度については、特に限定されず、例えば５０〜２００℃／ｍｉｎであることが可能となり、好ましくは約１００℃／ｍｉｎである。予め定めたホットプレス温度に達した後、保温を適切に行うことができる。前記ホットプレス装置に用いられる保温時間については、特に限定されず、例えば０〜１２０秒間であることが可能となり、好ましくは約１分間である。プレフォームは、長方形であってもよく、円柱体であってもよく、又は他の形状の断面を有する柱状体であってもよい。
【００３５】
ホットプレス装置と熱変形装置とが互いに接される場合は、前記ホットプレス装置にホットプレス過程を完成し、かつ予め定めた温度に達した後、プレフォームを熱変形装置に直接送り込む。
【００３６】
ホットプレス装置と熱変形装置とが互いに離間される場合は、前記ホットプレス装置において、予め定めた保温時間に達した後、加熱を停止し、圧力をアンローディングし、プレフォームを自然に冷却させ、好ましくは不活性ガス、例えばＡｒ或いはＮ２で冷却する。温度が２００℃よりも低くした後、プレフォームを取り出し、その後、熱変形装置に送り込む。
【００３７】
熱変形装置
本発明の機器に係る他の実施形態において、前記熱変形装置は、７５０〜９５０℃の熱変形温度下、５０〜２００ＭＰａの圧力で前記プレフォームに熱変形を実施する。
【００３８】
前記熱変形装置に用いられる保護雰囲気については、特に限定されず、例えば加熱する前に真空にすることができ、例えば１×１０-1Ｐａ未満、好ましくは６×１０-2Ｐａ未満であり、その後、不活性ガス、例えばＡｒを充填する。前記熱変形装置に用いられる昇温速度については、特に限定されず、例えば５０〜２００℃／ｍｉｎであることが可能となり、好ましくは約１００℃／ｍｉｎである。予め定めた熱変形温度に達した後、直接熱変形を行ってもよく、温度がより均一になるように保温を適切に行ってもよい。前記熱変形装置に用いられる保温時間については、特に限定されず、例えば２〜４分間であることが可能となり、好ましくは約３分間である。予め定めた保温時間に達した後、熱変形の実施を開始する。
【００３９】
本発明の機器に係る他の実施形態において、前記ホットプレス装置と前記熱変形装置とが互いに接されており、前記ホットプレス装置の押出ヘッドは、前記熱変形装置の金型の内壁の一部として用いられている。
【００４０】
ホットプレス装置と熱変形装置とが互いに接される場合は、ホットプレス装置と熱変形装置とが、それぞれホットプレス温度及び熱変形温度で実施される。具体的には、ホットプレス装置に用いられるホットプレス金型と、熱変形装置に用いられる熱変形金型とが互いに接しているが、ホットプレス金型は、ホットプレス温度でホットプレスを実施しており、熱変形金型は、熱変形温度で熱変形を実施している。
【００４１】
本発明の機器に係る他の実施形態において、２つの前記押出ヘッドのうちの一つには送出口を有している。具体的には、２つの前記押出ヘッドでは、１つは送出口を有しており、もう一つは送出口を有していない。
【００４２】
本発明の機器に係る他の実施形態において、２つの前記押出ヘッドには何れも送出口を有している。
【００４３】
本発明の機器に係る他の実施形態において、２つの前記押出ヘッドのうちの一つは移動して押出を実施しており、もう一つは静止している。
【００４４】
本発明の機器に係る他の実施形態において、２つの前記押出ヘッドのうちの一つは送出口を有しており、かつ移動して押出を実施しており、もう一つは送出口を有しておらず、かつ静止している。
【００４５】
本発明の機器に係る他の実施形態において、２つの前記押出ヘッドは何れも移動して押出を実施する。
【００４６】
本発明の機器に係る他の実施形態において、２つの前記押出ヘッドは何れも送出口を有しており、かつ移動して押出を実施する。
【００４７】
本発明の機器に係る他の実施形態において、前記送出口は、形状を自在に設計可能な断面、例えば矩形又は弧状の断面を有している。
【００４８】
実施例１
図１は、本実施例に用いられるホットプレス金型ａ）、熱変形押出ヘッドｂ）及び熱変形磁石ｃ）を示す実物写真である。
【００４９】
ホットプレス
市販されているＭＱＵ−Ｆ磁性粉を図１ａ）に示すホットプレス金型に仕込み、ホットプレス金型を磁性粉と共にホットプレス機に入れる。６×１０-2Ｐａ未満まで真空にする際に、加熱を開始する。約１００℃／ｍｉｎの昇温速度で加熱を行う期間では、ホットプレス金型に５０ＭＰａ以上の圧力を印加する。温度が６７０℃に達した後、当該温度では１分間保温し、その後、加熱システム及び油圧システムをオフにする。Ａｒガスでプレフォームサンプルを冷却し、温度が２００℃よりも低くした後、プレフォームサンプルを取り出す。
【００５０】
熱変形
プレフォームを熱変形金型に仕込み、熱変形金型をプレフォームと共に炉中に入れる。６×１０-2Ｐａ未満まで真空にした後、シールドガスとしてＡｒガスを充填する。その後、約１００℃／ｍｉｎの昇温速度で加熱を開始し、温度が８００〜８６０℃に達した後、当該温度では３分間保温する。その後、熱変形過程の油圧システムを起動し、図１ｂ）に示す熱変形押出ヘッドにより押出成形の実施を開始し、押出ヘッド間の隙間は、送出口として用いられる。押出成形過程を完成した後、加熱システム及び油圧システムをオフにする。室温まで自然に冷却した後、熱変形金型を開いて図１ｃ）に示す熱変形磁石が得られた。
【００５１】
図２は、本実施例で得られた磁石両面上のＸ線回折（ＸＲＤ）スペクトルを示す。図２に示すＩ(006)／Ｉ(105)の割合数値を結晶粒配向の度量として評価する。得られた磁石の両面上の当該割合数値がほぼ等しく、これは、得られた磁石の両面が一致する結晶粒配向の均一性を有することを示す。
【００５２】
実施例２
図３は、本実施例のホットプレス及び熱変形プロセスを示す概略図である。
【００５３】
本実施例において、ホットプレス過程と熱変形過程とを組み合わせることにより、連続的な熱押出過程が実現されており、図３に示すように、これは、従来のプロセスに対する重要な相違である。
【００５４】
システム全体を７５０〜９５０℃の熱変形温度範囲内に保持する。図３（ａ）に示すように、急冷粉をホットプレス金型４に仕込む。その後、図３（ｂ）に示すように、押出ヘッド１はホットプレスの実施を開始する。ホットプレス過程において、急冷粉を加熱し締固めする。プロセスパラメータを制御することにより、プレフォームが熱変形温度に昇温した場合、完全密度に達する。その後、図３（ｃ）に示すように、押出ヘッド２は左へ移動し、プレフォームは押出金型まで降下する。その後、図３（ｄ）に示すように、押出ヘッド２及び３は互いに相対的に移動することにより、プレフォームを、押出ヘッド３における送出口を介して押し出す。図３（ｅ）に示すように、押出過程には、押出ヘッド３における送出口を介して平板状の磁石を押し出す。押出ヘッド３の外部にカッタ装置が設けられていることにより、熱変形磁石を塊状のもの（図示せず）にカットする。図３（ｆ）に示すように、一つのプレフォームを押し出した後、押出ヘッド１を持ち上げ、押出ヘッド２及び３は、それぞれの初期位置まで移動し、急冷粉を新たに装填し、次のサイクルが始まる。押出ヘッド３におけるプレフォームの残部は次のプレフォームにより押し出される。全過程は、この方式で連続的に行われることにより、熱変形磁石を高効率で製造する。
【００５５】
熱変形押出ヘッド３を設計することにより、ニアネットシェイプ過程が実現されている。
【００５６】
熱変形押出ヘッド３の送出口の断面形状を変更することにより、平板状及び円弧状の熱変形磁石を容易に得ることができる。また、押出ヘッド、金型及び加工システムを設計することにより、相応的に、他の形状の熱変形磁石を得ることもできる。
【００５７】
実施例３
図４（ａ）は、本実施例のホットプレス及び熱変形プロセスを示す概略図である。
【００５８】
本実施例において、実施例２と異なる押出ヘッドを用いることにより、加工過程はより高効率になる。図４（ａ）に示すように、押出ヘッドの送出口の数が１つを超える。熱変形押出ヘッドは、２つ以上の送出口を有しているため、１つのサイクルにおいて、１つを超える熱変形磁石を押し出す。
【００５９】
また、送出口の断面形状を変更することにより、最終の磁石の形状を容易に変更することもできる。
【００６０】
実施例４
図４（ｂ）は、本実施例のホットプレス及び熱変形プロセスを示す概略図である。
【００６１】
本実施例において、図４（ｂ）に示すように、２つの押出ヘッドは何れも１つ以上の送出口を有している。２つの押出ヘッドは互いに相対的に移動すると、プレフォームを、２つの押出ヘッドにおける送出口を介して２つの方向から押し出す。
【００６２】
また、送出口の断面形状を変更することにより、最終の磁石の形状を容易に変更することができる。
【００６３】
実施例５
図５は、本実施例の熱変形プロセスを示す概略図である。
【００６４】
図５に示すように、本実施例において、ホットプレス過程と熱変形過程とが離間して設けられる。図５（ａ）に示すように、プレフォームを完全密度までホットプレス／クーリングプレスし、これは、従来のプレス技術により行われる。図５（ｂ）に示すように、プレフォームを押出金型に仕込み、押出金型と押出ヘッドのシステムの全体は７５０〜９５０℃の熱変形温度範囲内に保持する。金型におけるプレフォームは金型との熱交換により加熱を行う。図５（ｃ）に示すように、プレフォームの温度が熱変形温度に達した場合、押出ヘッド２及び３は互いに相対的に移動することにより、磁石を押し出す。押出ヘッドが２つの方向に移動し、磁石における圧力分布が一方向に押し出される場合（例えば型打ち、フロント押出等）よりもより均一になるため、磁石の結晶粒配向もより均一になる。１つのプレフォームを押し出した後、押出ヘッド２及び３はそれぞれの初期位置まで移動する。図５（ｄ）に示すように、押出ヘッド１を持ち上げ、新たなプレフォームを仕込み、新たなサイクルが始まる。押出ヘッド３におけるプレフォームの残部は、新たなプレフォームにより押し出される。
【００６５】
また、相似のプロセス過程において異なる金型／押出ヘッドを用いることにより、他の形状の熱変形磁石を得ることもできる。
【００６６】
実施例６
図６は、本実施例の熱変形プロセスを示す概略図である。
【００６７】
フロント押出過程は、図６に示すものである。クーリングプレス／ホットプレス過程により、プレフォームを高密度に締固めし、これは、従来のプレス技術により行われる。その後、図６（ａ）に示すように、プレフォームを金型に仕込んだ後、押出ヘッド１を押し下げる。押出ヘッド３も上へ移動し、両方向押出を行うことにより、圧力分布がより均一になる。その後、図６（ｂ）に示すように、プレフォームを押し出す。プレフォームを押し出した場合、熱変形磁石を塊にカットする（図示せず）。この場合に、ニアネットシェイプ過程が実現されている。図６（ｃ）に示すように、１つのプレフォームを押し出し、その後、図６（ｄ）に示すように、押出ヘッド１を持ち上げ、新たなプレフォームを仕込む。押出ヘッド３における残部は新たなプレフォームにより押し出される。
【００６８】
本実施例におけるフロント押出過程は、Daido会社の過程と類似しているが、Daido会社の過程に対する重要な相違は、本実施例に用いられるものは、両方向押出又はフローティング過程であり、磁石の均一性の実現により有利となることにある。
【００６９】
上述の具体的な実施形態は、本願の構想を解釈するに過ぎず、本発明の範囲を如何なる方式で限定すると理解されるべきではない。逆に、本出願の明細書を閲覧した後、当業者にとって、本発明の精神を逸脱しない範囲内において、他の技術案を実施し、変更等を行うことができることが明瞭に理解されるべきである。
【図１】
2017126751.tif 000003
【図２】
2017126751.tif 000004
【図３】
2017126751.tif 000005
【図４】
2017126751.tif 000006
【図５】
2017126751.tif 000007
【図６】
2017126751.tif 000008